(57)【要約】【課題】吸油性及び吸水性を低下させることなく、紙力、柔軟性及び滑らかさの向上を適正に図る。【解決手段】ジメチルシリコーンエラストマーより形成した、０．１〜３０[μｍ]の粒径のシリコーンパウダーが、０．００５〜５０％の割合で含有されてなる家庭用薄葉紙である。【選択図】なし【特許請求の範囲】
【請求項１】
シリコーンエラストマーより形成したシリコーンパウダーが含有されてなることを特徴とする家庭用薄葉紙。
【請求項２】
請求項１に記載の家庭用薄葉紙において、
粘度が２５[cst]以下のシリコーンオイルが含有されていることを特徴とする家庭用薄葉紙。
【請求項３】
請求項１又は２に記載の家庭用薄葉紙において、
前記シリコーンパウダーを、当該家庭用薄葉紙の乾燥繊維重量を基準にして、０．００５〜５０％の割合で含有することを特徴とする家庭用薄葉紙。
【請求項４】
請求項１〜３の何れか一項に記載の家庭用薄葉紙において、
前記シリコーンパウダーの粒径は、０．１〜３０[μｍ]であることを特徴とする家庭用薄葉紙。
【請求項５】
請求項４に記載の家庭用薄葉紙において、
前記シリコーンパウダーが凝集した凝集粒子の径は、１０〜１００[μｍ]であることを特徴とする家庭用薄葉紙。
【請求項６】
請求項１〜５の何れか一項に記載の家庭用薄葉紙において、
前記シリコーンパウダーが懸濁された溶液を繊維ウェブに対して塗布することにより製造されたものであることを特徴とする家庭用薄葉紙。
【請求項７】
請求項６に記載の家庭用薄葉紙において、
前記シリコーンパウダーが前記繊維ウェブ１プライの片面若しくは両面に塗布されていることを特徴とする家庭用薄葉紙。
【請求項８】
請求項６又は７に記載の家庭用薄葉紙において、
前記シリコーンパウダーは、フレキソ印刷、グラビア印刷、スプレー塗布、ブレードコーター及びバーコーターのうちから選ばれる何れか一の方法を用いて前記繊維ウェブに対して塗布されていることを特徴とする家庭用薄葉紙。
【発明の詳細な説明】
【技術分野】
【０００１】
本発明は、ティシューペーパー等の家庭用薄葉紙に関する。
【背景技術】
【０００２】
従来より、家庭用薄葉紙としてティシューペーパーが知られており、ティシューペーパーには、柔軟性や滑らかさを向上させるために、例えばアミノ変性やアミド変性された変性シリコーン等のシリコーンオイルが含有されたものもある。具体的には、シリコーンオイルとしての例えばポリシロキサンでティシューペーパーの表面を処理したものが開発されている（例えば、特許文献１参照。）。
【特許文献１】特表平１０−５１３２３２号公報
【発明の開示】
【発明が解決しようとする課題】
【０００３】
しかしながら、上記特許文献１等のように、シリコーンオイルを含有させたティシューペーパーの場合、柔軟性や滑らかさを向上させることができるものの、吸油性、吸水性及び紙力の低下が生じてしまうといった問題がある。
【０００４】
本発明の課題は、吸油性及び吸水性を低下させることなく、紙力、柔軟性及び滑らかさの向上を適正に図ることができる家庭用薄葉紙を提供することである。
【課題を解決するための手段】
【０００５】
請求項１に記載の発明の家庭用薄葉紙は、シリコーンエラストマーより形成したシリコーンパウダーが含有されてなることを特徴としている。
【０００６】
請求項１に記載の発明によれば、家庭用薄葉紙にはシリコーンエラストマーより形成したシリコーンパウダーが含有されているので、シリコーンパウダーが家庭用薄葉紙の繊維どうしの隙間に入り込んで繊維によって保持された状態となり、繊維どうしが解けにくくなって、家庭用薄葉紙の有する吸油性及び吸水性を所定の程度に適正に維持した上で紙力を向上させることができる。さらに、シリコーンパウダーによって、ベトツキ感を生じさせることなく家庭用薄葉紙の柔軟性及び滑らかさを効果的に向上させることができる。
従って、家庭用薄葉紙の吸油性及び吸水性を低下させることなく、紙力、柔軟性及び滑らかさの向上を適正に図ることができる。
【０００７】
請求項２に記載の発明は、請求項１に記載の家庭用薄葉紙において、
粘度が２５[cst]以下のシリコーンオイルが含有されていることを特徴としている。
【０００８】
請求項２に記載の発明によれば、請求項１に記載の発明と同様の効果が得られるのは無論のこと、特に、粘度が２５[cst]以下のシリコーンオイルが含有されているので、家庭用薄葉紙の柔軟性及び滑らかさを向上させるために必要なシリコーンパウダーの含有量を少なくすることができる。即ち、粘度が２５[cst]を越えたシリコーンオイルが含有されていると、ベトツキ感が生じて家庭用薄葉紙の柔軟性及び滑らかさが低下することとなるが、粘度が２５[cst]以下であるので、家庭用薄葉紙にベトツキ感を生じさせることがなくなる。これにより、シリコーンパウダーのみを家庭用薄葉紙に含有させる場合に比べてシリコーンパウダーの含有量を少なくすることができ、家庭用薄葉紙のコストアップを抑制することができる。
【０００９】
請求項３に記載の発明は、請求項１又は２に記載の家庭用薄葉紙において、
前記シリコーンパウダーを、当該家庭用薄葉紙の乾燥繊維重量を基準にして、０．００５〜５０％の割合で含有することを特徴としている。
【００１０】
請求項３に記載の発明によれば、シリコーンパウダーを、当該家庭用薄葉紙の乾燥繊維重量を基準にして、０．００５〜５０％の割合で含有しているので、請求項１又は２に記載の発明と同様の効果を得ることができる。
【００１１】
請求項４に記載の発明は、請求項１〜３の何れか一項に記載の家庭用薄葉紙において、
前記シリコーンパウダーの粒径は、０．１〜３０[μｍ]であることを特徴としている。
【００１２】
請求項４に記載の発明によれば、請求項１〜３に記載の発明と同様の効果が得られるのは無論のこと、特に、シリコーンパウダーの粒径は、０．１〜３０[μｍ]であるので、家庭用薄葉紙の繊維によりシリコーンパウダーが適正に保持された状態となり、家庭用薄葉紙の柔軟性及び滑らかさをより効果的に向上させることができる。
【００１３】
請求項５に記載の発明は、請求項４に記載の家庭用薄葉紙において、
前記シリコーンパウダーが凝集した凝集粒子の径は、１０〜１００[μｍ]であることを特徴としている。
【００１４】
請求項５に記載の発明によれば、請求項４に記載の発明と同様の効果が得られるのは無論のこと、特に、シリコーンパウダーが凝集した凝集粒子の径は、１０〜１００[μｍ]である。即ち、粒径が０．１〜３０[μｍ]のシリコーンパウダーが凝集した場合には、粒径が１０〜１００[μｍ]となり、この場合であっても、家庭用薄葉紙の柔軟性及び滑らかさの向上を効果的に行うことができる。
【００１５】
請求項６に記載の発明は、請求項１〜５の何れか一項に記載の家庭用薄葉紙において、
前記シリコーンパウダーが懸濁された溶液を繊維ウェブに対して塗布することにより製造されたものであることを特徴としている。
【００１６】
請求項６に記載の発明によれば、請求項１〜５に記載の発明と同様の効果が得られるのは無論のこと、特に、家庭用薄葉紙は、シリコーンパウダーが懸濁された溶液を繊維ウェブに対して塗布することにより製造されるので、繊維ウェブの少なくとも表面にシリコーンパウダーを効率的に且つ均一に付着させることができる。
【００１７】
請求項７に記載の発明は、請求項６に記載の家庭用薄葉紙において、
前記シリコーンパウダーが前記繊維ウェブ１プライの片面若しくは両面に塗布されていることを特徴としている。
【００１８】
請求項７に記載の発明によれば、請求項６に記載の発明と同様の効果が得られるのは無論のこと、特に、シリコーンパウダーが繊維ウェブ１プライの片面若しくは両面に塗布されている。即ち、例えば重ねられた２プライで１組をなす家庭用薄葉紙等にあっては、ユーザが触れる家庭用薄葉紙の外側面となる２プライの各繊維ウェブ片面にのみシリコーンパウダーを塗布することによって、家庭用薄葉紙の柔軟性及び滑らかさを効果的にアピールすることができるとともに、当該家庭用薄葉紙のコストアップを抑制することができる。
また、繊維ウェブ１プライの両面にシリコーンパウダーを塗布することによって、家庭用薄葉紙の柔軟性及び滑らかさをさらに向上させることができる。
【００１９】
請求項８に記載の発明は、請求項６又は７に記載の家庭用薄葉紙において、
前記シリコーンパウダーは、フレキソ印刷、グラビア印刷、スプレー塗布、ブレードコーター及びバーコーターのうちから選ばれる何れか一の方法を用いて前記繊維ウェブに対して塗布されていることを特徴としている。
【００２０】
請求項８に記載の発明によれば、シリコーンパウダーは、フレキソ印刷、グラビア印刷、スプレー塗布、ブレードコーター及びバーコーターのうちから選ばれる何れか一の方法を用いて繊維ウェブに対して塗布されているので、これらの方法を用いて家庭用薄葉紙の製造を適正に行うことができ、請求項６又は７に記載の発明と同様の効果を得ることができる。
【発明の効果】
【００２１】
請求項１に記載の発明によれば、シリコーンパウダーが家庭用薄葉紙の繊維どうしの隙間に入り込んで繊維によって保持された状態となっているので、繊維どうしが解けにくくなって、家庭用薄葉紙の有する吸油性及び吸水性を所定の程度に適正に維持した上で紙力を向上させることができる。さらに、シリコーンパウダーによって、ベトツキ感を生じさせることなく家庭用薄葉紙の柔軟性及び滑らかさを効果的に向上させることができる。
従って、家庭用薄葉紙の吸油性及び吸水性を低下させることなく、紙力、柔軟性及び滑らかさの向上を適正に図ることができる。
【００２２】
請求項２に記載の発明によれば、シリコーンパウダーのみを家庭用薄葉紙に含有させる場合に比べてシリコーンパウダーの含有量を少なくすることができ、家庭用薄葉紙のコストアップを抑制することができる。
【００２３】
請求項３に記載の発明によれば、請求項１又は２に記載の発明と同様の効果を得ることができる。
【００２４】
請求項４に記載の発明によれば、家庭用薄葉紙の繊維によりシリコーンパウダーが適正に保持された状態となり、家庭用薄葉紙の柔軟性及び滑らかさをより効果的に向上させることができる。
【００２５】
請求項５に記載の発明によれば、粒径が０．１〜３０[μｍ]のシリコーンパウダーが凝集した場合には、粒径が１０〜１００[μｍ]となり、この場合であっても、家庭用薄葉紙の柔軟性及び滑らかさの向上を効果的に行うことができる。
【００２６】
請求項６に記載の発明によれば、繊維ウェブの少なくとも表面にシリコーンパウダーを効率的に且つ均一に付着させることができる。
【００２７】
請求項７に記載の発明によれば、例えば重ねられた２プライで１組をなす家庭用薄葉紙等にあっては、ユーザが触れる家庭用薄葉紙の外側面となる２プライの各繊維ウェブ片面にのみシリコーンパウダーを塗布することによって、家庭用薄葉紙の柔軟性及び滑らかさを効果的にアピールすることができるとともに、当該家庭用薄葉紙のコストアップを抑制することができる。
また、繊維ウェブ１プライの両面にシリコーンパウダーを塗布することによって、家庭用薄葉紙の柔軟性及び滑らかさをさらに向上させることができる。
【００２８】
請求項８に記載の発明によれば、シリコーンパウダーを、フレキソ印刷、グラビア印刷、スプレー塗布、ブレードコーター及びバーコーターのうちから選ばれる何れか一の方法を用いて繊維ウェブに対して塗布して、家庭用薄葉紙を適正に製造することができる。
【発明を実施するための最良の形態】
【００２９】
以下に、本発明の実施の形態について詳細に説明する。
本実施の形態の家庭用薄葉紙は、例えば、ティシューペーパー、トイレットペーパー、キッチンペーパー、クレープ紙等に適用可能なものであり、シリコーンエラストマーより形成したシリコーンパウダーが含有されている。
【００３０】
家庭用薄葉紙は、例えば、周知の湿式方法により製造されるものである。即ち、この製造方法にあっては、原料から繊維（パルプ）の懸濁液である紙料を調整する紙料調整工程と、紙料から繊維を抄いて繊維ウェブとしたものを乾燥する抄紙工程とを行い、紙料調整工程において繊維（原料パルプ）に対してシリコーンパウダーを添加したり、抄紙工程において繊維ウェブに対してシリコーンパウダーを塗布したりすることによって、家庭用薄葉紙を製造するようになっている。
【００３１】
シリコーンパウダーの添加は、固体である繊維そのものに対して行っても良いし、所定の処理により例えば水等に繊維が懸濁された状態の溶液に対して行っても良いが、繊維にシリコーンパウダーを満遍なく分散させる上では、繊維の懸濁液に対して行う方が好ましい。
また、シリコーンパウダーの塗布は、抄造後における湿潤状態の繊維ウェブに対して行っても良いし、抄造後に乾燥された繊維ウェブに対して行っても良い。ここで、シリコーンパウダーは、繊維ウェブ１プライの片面に塗布されても良いし、両面に塗布されても良い。即ち、例えば重ねられた２プライで１組をなす家庭用薄葉紙としてのティシューペーパー等にあっては、少なくともユーザが触れるティシューペーパーの外側面となる２プライの各繊維ウェブ片面にのみシリコーンパウダーを塗布することによって、ティシューペーパーの柔軟性及び滑らかさを効果的にアピールすることができるとともに、シリコーンパウダーの使用量を低下させて当該ティシューペーパーのコストアップを抑制することができる。
また、繊維ウェブ１プライの両面にシリコーンパウダーを塗布した場合には、家庭用薄葉紙の柔軟性及び滑らかさをさらに向上させることができる。
【００３２】
さらに、シリコーンパウダーの繊維ウェブに対する塗布方法は、フレキソ印刷、グラビア印刷、スプレー塗布、ブレードコーター及びバーコーターのうちから選ばれる何れか一の方法であるので、これらの方法を用いて家庭用薄葉紙の製造を適正に行うことができる。
【００３３】
また、添加、塗布されるシリコーンパウダーは、乾燥状態のシリコーンパウダーであっても良いし、シリコーンパウダーの製造工程の途中で精製される、シリコーンパウダーが所定の溶液に懸濁されたシリコーンエマルジョン（溶液）の状態であっても良い。特に、シリコーンエマルジョンの状態で繊維ウェブに塗布する場合には、繊維ウェブの少なくとも表面にシリコーンパウダーを効率的に且つ均一に付着させることができる。従って、家庭用薄葉紙の柔軟性及び滑らかさを所定の程度とするために必要なシリコーンパウダー量を低下させて、当該家庭用薄葉紙のコストアップを抑制することができる。
【００３４】
また、上記の家庭用薄葉紙におけるシリコーンパウダーの含有量は、当該家庭用薄葉紙の乾燥繊維重量を基準にして、０．００５〜５０％の割合となるのが好ましい。下限を０．００５％と規定したのは、シリコーンパウダーは、含有量が微量であっても家庭用薄葉紙の柔軟性及び滑らかさを効果的に向上させることができるが、０．００５％を下回ると柔軟性及び滑らかさを向上させることができないからである。一方、上限を５０％と規定したのは、５０％を上回ると経済性の面から好ましくないからである。また、家庭用薄葉紙にシリコーンオイルも含有させて形成する場合にあっては、シリコーンパウダーのみを家庭用薄葉紙に含有させる場合に比べてシリコーンパウダーの含有量を少なくすることができ、家庭用薄葉紙のコストアップを抑制することができる。
ここで、家庭用薄葉紙のシリコーンオイルを含有させる場合にあっては、シリコーンオイルの粘度が２５[cst]以下であることが好ましい。即ち、粘度が２５[cst]を越えるシリコーンオイルが含有されていると、ベトツキ感が生じて家庭用薄葉紙の柔軟性及び滑らかさが低下することとなるが、粘度が２５[cst]以下であるので、家庭用薄葉紙にベトツキ感を生じさせることがなくなる。
【００３５】
なお、家庭用薄葉紙は、厚さ５μｍのもので、秤量が１０〜５０ｇ／ｍ2で、０．７０ｋｇ／ｍ3以下の密度を有するものであることが好ましい。
【００３６】
また、家庭用薄葉紙の製造方法にあっては、例えば、抄紙工程において、当該家庭用薄葉紙のｐＨや吸水性や吸油性や抗酸化性等を調整するための所定の薬液を繊維ウェブに塗布するようにしても良い。
【００３７】
次に、シリコーンパウダーについて詳細に説明する。
シリコーンパウダーは、例えば、ジメチルシリコーンエラストマー（架橋弾性物）を略真球状に超微粒子化したものである。
【００３８】
シリコーンパウダーの製造方法にあっては、先ず、ジメチルシリコーン等のシリコーンオイルに、所定の乳化剤を加えて乳化することによりシリコーンエマルジョンを作製する。
なお、シリコーンオイルの乳化にあっては、例えば、ホモミキサー、コロイドミル、ホモジナイザー及び攪拌機等の所定の乳化機を使用可能となっている。また、乳化剤の種類及び量は、シリコーンオイルの種類、シリコーンエマルジョンの希釈特性や保存安定性等に応じて適宜変更可能となっている。
【００３９】
次に、シリコーンエマルジョンに、所定の可塑剤を加えてエマルジョン中の球状のシリコーンが所定の硬度を有するように硬化させる。
その後、シリコーンエマルジョンを所定の乾燥手段によって乾燥させることにより、シリコーンパウダーとなす。
【００４０】
上記のようにして形成されるシリコーンパウダーの粒径は、０．１〜３０[μｍ]であるのが好ましい。即ち、粒径が０．１〜３０[μｍ]であると、繊維ウェブに対してシリコーンパウダーを適正に保持（付着）させることができ、家庭用薄葉紙の柔軟性や滑らかさを効果的に向上させることができるからである。
なお、粒径が０．１〜３０[μｍ]のシリコーンパウダーが凝集すると、凝集粒子の粒径が１０〜１００[μｍ]となるが、この場合であっても、繊維ウェブに対してシリコーンパウダーを適正に保持させることができ、家庭用薄葉紙の柔軟性及び滑らかさの向上を効果的に行うことができる。
【実施例】
【００４１】
以下、本発明の実施例及び比較例について説明する。なお、以下の実施例及び比較例にあっては、家庭用薄葉紙としてティシューペーパーを用いた。
（ティシューペーパーの組成等）
＜実施例１＞
坪量：１５．５ｇ／ｍ2、密度：０．１６６ｋｇ／ｍ3、シリコーンパウダー（ジメチルシリコーンエラストマー）含有量：１．５８重量％（シリコーンエマルジョンとしての塗布量：２．５重量％、溶媒（水）：０．９３重量％）、シリコーンパウダーの粒径：０．１〜３０[μｍ]
＜比較例１＞
坪量：１５．０ｇ／ｍ2、密度：０．１６０ｋｇ／ｍ3
＜比較例２＞
坪量：１５．５ｇ／ｍ2、密度：０．１６６ｋｇ／ｍ3、シリコーンオイル含有量：アミノ変性シリコーン２．５重量％（濃度９９．５％）
【００４２】
（滑らかさの官能評価試験）
実施例１及び比較例１、２のティシューペーパーの滑らかさを、試験者１０名により５段階で評価した。
シリコーンパウダーやシリコーンオイルを含有しないティシューペーパー（比較例１）の滑らかさは３．０であり、これを基準とすると、アミノ変性シリコーンとしてのシリコーンオイルを２．５重量％含有するもの（比較例２）の滑らかさは３．５であったが、ジメチルシリコーンエラストマーを１．５８重量％含有するもの（実施例１）の滑らかさは４．１であった。このように、シリコーンパウダーを含有するティシューペーパーは、シリコーンパウダーがシリコーンオイルよりも少量加えられているにも係わらず、当該ティシューペーパーの滑らかさをシリコーンオイルを含有するものよりも向上させることができる。
また、実施例１のティシューペーパーの吸水性・吸油性は、比較例１と異同なく、比較例２のものよりも優れていた。
【００４３】
以上説明した本発明にかかる家庭用薄葉紙によれば、ジメチルシリコーンエラストマーを微細な粒状に形成したシリコーンパウダーが、当該家庭用薄葉紙の乾燥繊維重量を基準にして、０．００５〜５０％の割合で含有されているので、シリコーンパウダーが繊維ウェブの繊維どうしの隙間に入り込んでこれら繊維によって保持された状態となり、繊維どうしが解けにくくなって、家庭用薄葉紙の有する吸油性及び吸水性を所定の程度に適正に維持した上で紙力を向上させることができる。さらに、シリコーンパウダーによって、ベトツキ感を生じさせることなく、家庭用薄葉紙の柔軟性及び滑らかさを効果的に向上させることができる。即ち、シリコーンパウダーとほぼ同等の滑らかさを例えばシリコーンオイルを用いて確保しようとすると、大量のシリコーンオイルが必要となり、経済性の面から好ましくないだけでなく、シリコーンオイルの量が増加することに伴ってベトツキ感が生じて、家庭用薄葉紙の肌触りが悪化してしまうことにもなるからである。
従って、家庭用薄葉紙の吸油性及び吸水性を低下させることなく、紙力、柔軟性及び滑らかさの向上を適正に図ることができる。
【００４４】
また、シリコーンパウダーの製造工程において、溶媒が粘度２５[cst]以下の所定のシリコーンオイルからなるシリコーンエマルジョンを作製して、このシリコーンエマルジョンを塗布液として用いて、シリコーンパウダーを含有する家庭用薄葉紙を製造しても良い。これにより、所定量のシリコーンパウダー及びシリコーンオイルを家庭用薄葉紙に含有させることができ、家庭用薄葉紙のコストアップを抑制しつつ、家庭用薄葉紙の柔軟性及び滑らかさを向上させることができる。
【００４５】
なお、本発明にあっては、シリコーンエラストマーは、ジメチルシリコーンエラストマーに限られるものではない。